(57)【要約】【課題】アルカリ性物質を含有し、表面に接触する微生物やウイルスを不活性化させる防疫方法と、同防疫方法に用いる防疫用固化体を提供する。【解決手段】アルカリ性物質を含有しても凝集固化による増粘が生じない非アルカリ増粘型樹脂のエマルジョンと、希薄水溶液がｐH１０．０以上を呈するアルカリ性物質を含み、これらを混合攪拌して得られる混合物スラリーを母材とし、母材を物体200の表面に塗布しかつ乾燥固化させて、物体の表面に、内部にアルカリ性物質を固形粒子102の形で分散包埋させると共に、内部のアルカリ性物質の固形粒子102に連通する微小クラック104を備える固化体100を形成することで、固化体の表面に付着した水分106が微小クラック104を浸透して内部のアルカリ性物質の固形粒子102を溶解し、固化体の表面においてｐH１０．０以上を呈して、固化体の表面の微生物またはウイルスを不活性化させる。酸化チタン粒子105を含ませてよい。【選択図】図１
2012121077.tif 000002
【特許請求の範囲】
【請求項１】
アルカリ性物質を含有しても凝集固化による増粘が生じない非アルカリ増粘型樹脂のエマルジョンと、希薄水溶液がｐH１０．０以上を呈するアルカリ性物質を含み、これらを混合攪拌して得られる混合物スラリーを母材とし、
同母材を、物体の表面に塗布しかつ乾燥固化させることにより、物体の表面に、内部にアルカリ性物質を固形粒子の形で分散包埋させると共に、内部のアルカリ性物質の固形粒子に連通する微小クラックを備える固化体を形成し、
固化体の表面に付着した水分が微小クラックを浸透して内部のアルカリ性物質の固形粒子を溶解し、
固化体の表面においてｐH１０．０以上を呈して、固化体の表面の微生物またはウイルスを不活性化させることを特徴とする防疫方法。
【請求項２】
請求項１記載の防疫方法に用いる固化体であって、
アルカリ性物質を含有しても凝集固化による増粘が生じない非アルカリ増粘型樹脂のエマルジョンと、希薄水溶液がｐH１０．０以上を呈するアルカリ性物質を含み、これらを混合攪拌して得られる混合物スラリーを母材とし、
同母材を、物体の表面に塗布しかつ乾燥固化させることにより、内部にアルカリ性物質が固形粒子の形で分散包埋されると共に、内部のアルカリ性物質の固形粒子と外面とが微小クラックで連通されてなることを特徴とする防疫用固化体。
【請求項３】
請求項１記載の防疫方法に用いる固化体の施工方法であって、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、物体の表面に塗布しかつ乾燥固化させることにより、物体の表面に、内部にアルカリ性物質を固形粒子の形で分散包埋させると共に、内部のアルカリ性物質の固形粒子と外面とを微小クラックで連通させた固化体を形成させることを特徴とする防疫用固化体の施工方法。
【請求項４】
請求項１記載の防疫方法に用いる固化体の施工に用いる母材であって、
アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーに調製されていることを特徴とする防疫用固化体の母材。
【請求項５】
アルカリ性物質が、生石灰および酸化マグネシウムの酸化物、消石灰、水酸化マグネシウム、苛性ソーダおよび苛性カリの水酸化物、ならびに、炭酸ソーダ、炭酸カリ、珪酸ソーダ、珪酸カリ、燐酸ソーダ、燐酸カリ、酢酸ソーダおよび酢酸カリのアルカリ性塩類の中から選ばれる一または複数種の混合物からなることを特徴とする請求項４記載の防疫用固化体の母材。
【請求項６】
全体１００重量部に対し、非アルカリ増粘型の樹脂５〜４５重量部を含むエマルジョン１５〜７５重量部、アルカリ性物質１０〜５０重量部、濃度調整用水５〜４０重量部を含む混合物スラリーが用いられることを特徴とする請求項４または請求項５記載の防疫用固化体の母材。
【請求項７】
非アルカリ増粘型の樹脂が、アクリル系樹脂、ウレタン系樹脂、フッ素系樹脂、シリコン系樹脂、ポリエステル系樹脂、ポリエチレン系樹脂、ポリスチレン系樹脂、エポキシ系樹脂およびポリフェノール系樹脂の中から選ばれる一の樹脂、または複数種の樹脂混合物であることを特徴とする請求項４ないし請求項６のいずれか一項に記載の防疫用固化体の母材。
【請求項８】
補助材料として、着色剤、展着性強化剤、抗菌剤、抗ウィルス剤、増粘剤、界面活性剤、分散剤、消泡剤および遮熱性粒子の中から選ばれる一または複数種の混合物を含むことを特徴とする請求項４ないし請求項７のいずれか一項に記載の防疫用固化体の母材。
【請求項９】
補助材料として、酸化チタン、パーライト、フェライトおよびセラミック粒子の中から選ばれる一または複数種の遮熱性粒子を含むことを特徴とする請求項４ないし請求項８のいずれか一項に記載の防疫用固化体の母材。
【請求項１０】
請求項１記載の防疫方法に用いる固化体の施工に用いる母材調製用材であって、請求項８および請求項９に記載の補助材料の一または複数種と、アルカリ性物質を含有しても凝集固化による増粘が生じない非アルカリ増粘型樹脂のエマルジョンとを混合攪拌して混合物スラリーに調製してなり、
請求項３記載の施工方法を実施するにあたり、上記用材に所定量の濃度調整用水を混合攪拌し、次いで希薄水溶液がｐＨ１０．０以上を呈するアルカリ性物質とを混合攪拌して混合物スラリーに調製して前記母材となすことを特徴とする防疫用固化体の母材調製用材。
【請求項１１】
請求項１記載の防疫方法に用いる固化体の施工に用いる母材調製用材であって、請求項５記載のアルカリ性物質の一または複数種と、請求項８および請求項９に記載の補助材料の一または複数種とに、水を添加混練してケーキ状固形物に調製してなり、
請求項３記載の施工方法を実施するにあたり、上記用材と、アルカリ性物質を含有しても凝集固化による増粘が生じない非アルカリ増粘型樹脂のエマルジョンとを混合攪拌して混合物スラリーに調製して前記母材となすことを特徴とする防疫用固化体の母材調製用材。
【請求項１２】
請求項１記載の防疫方法に用いる固化体の皮膜が施された防疫用材であって、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の防疫用固化体が形成されてなることを特徴とする防疫用材。
【請求項１３】
請求項１記載の防疫方法に用いる固化体の皮膜が施された防疫用材であって、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、不織布、布、紙、マット、カーペット、敷物、人工芝およびフィルムから選ばれる一種のシート材の表面に塗布しかつ乾燥固化させることにより、シート材の表面に皮膜状の防疫用固化体が形成されてなることを特徴とする防疫用材。
【請求項１４】
請求項１記載の防疫方法に用いる固化体の製造方法であって、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の固化体を形成することを特徴とする防疫用固化体の製造方法。
【請求項１５】
請求項１記載の防疫方法に用いる固化体の製造方法であって、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、不織布、布、紙、マット、カーペット、敷物、人工芝およびフィルムから選ばれる一種のシート材の表面に塗布しかつ乾燥固化させることにより、シート材の表面に皮膜状の固化体を形成することを特徴とする防疫用固化体の製造方法。
【請求項１６】
請求項１記載の防疫方法に用いる固化体の製造方法であって、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、成形用型の中に流し込み、乾燥固化させることにより、内部にアルカリ性物質を固形粒子の形で分散包埋させると共に、内部のアルカリ性物質の固形粒子と外表面とを微小クラックで連通させたブロック状または平板状の固化体を得ることを特徴とする防疫用固化体の製造方法。
【請求項１７】
請求項１記載の防疫方法であって、
固化体の外面をブラッシングまたは高圧水により洗浄することを特徴とする防疫方法。
【請求項１８】
請求項１記載の防疫方法であって、
アルカリ性物質を含有しても凝集固化による増粘が生じない非アルカリ増粘型樹脂のエマルジョンと、希薄水溶液がｐH１０．０以上を呈するアルカリ性物質を含み、これらを混合攪拌して得られる混合物スラリーを母材とし、同母材を、物体の表面に塗布しかつ乾燥固化させることにより、物体の表面に、内部にアルカリ性物質を固形粒子の形で分散包埋させると共に、内部のアルカリ性物質の固形粒子に連通する微小クラックを備える固化体を形成し、固化体の表面に付着した水分が微小クラックを浸透して内部のアルカリ性物質の固形粒子を溶解し、固化体の表面においてｐH１０．０以上を呈することにより、病害虫、小動物又は微小動物の固化体表面への付着及び固化体形成域を越えての侵入を防止することを特徴とする防疫方法。
【請求項１９】
請求項１記載の防疫方法に用いる固化体の製造方法であって、
母材として、アルカリ性物質を含有しても凝集固化による増粘が生じない非アルカリ増粘型樹脂のエマルジョンと、薄水溶液がｐH１０．０以上を呈するアルカリ性物質と、濃度調整用水を含み、これらを混合攪拌して混合物スラリーを調製し、同混合物スラリーを、昆虫類又は微小動植物類の侵蝕を受ける樹木の幹又は枝、同樹木の木材、微小動植物類の生息場所になる畜舎内又は家屋内構築物、小動物類又は微小動植物類が付着する水中構築物、並びに、土壌又は地面から選ばれる一種の物体の表面に塗布しかつ乾燥固化させることにより、物体の表面に皮膜状の固化体を形成することを特徴とする防疫用固化体の製造方法。
【発明の詳細な説明】
【技術分野】
【０００１】
本発明は、表面に接触するウイルスや微生物を不活性化させる防疫方法および同方法に用いる防疫用固化体に関するものである。
【背景技術】
【０００２】
畜産業、特に鶏などの家禽や牛豚などの家畜を飼育する分野では、高病原性鳥インフルエンザ（HPAI）やサーコウィルスや口蹄疫ウイルス等の牛豚ウイルスが猛威をふるい、深刻かつ多大な損害を与えている。鳥インフルエンザや牛豚ウイルスは家畜伝染病予防法の届出伝染病に指定されており、適切な対策を講じなければならず、これらのウイルスが畜舎および鶏鳥舎に侵入して家畜や家禽に伝染することを防止する必要がある。【０００３】
病原性ウイルスや細菌などの侵入を防止し、侵入されても病原菌を死滅または不活化して、かかるインフルエンザや口蹄疫の被害から家畜および家禽を守る方法として、消石灰の粉末を鶏舎または牛豚舎の敷地内あるいは出入口に散布する対策が一般的に行われている。かかる対策は、鳥インフルエンザウイルスや牛豚インフルエンザウイルスの防疫・消毒に効果があり、消石灰は水に溶けることにより強アルカリ性を呈し、鳥インフルエンザウイルスや牛豚インフルエンザウィルスを死滅または不活化させる。【０００４】
消石灰に関して、消石灰を含有する水性塗材の例が日本特許公開２００３−４９１２２号公報（特許文献１）に開示されている。
【先行技術文献】
【特許文献】
【０００５】
【特許文献１】日本特許公開２００３−４９１２２号公報
【発明の概要】
【発明が解決しようとする課題】
【０００６】
しかしながら、上記特許文献１に開示された水性塗材は、白華現象を防止する技術に関するものであって、防疫方法に関するものではない。【０００７】
本発明は、上記実情に鑑みてなされたもので、アルカリ性物質を含有し、表面に接触する微生物やウイルスを不活性化させることのできる防疫方法と、同防疫方法に用いる防疫用固化体を提供することを目的とする。
【課題を解決するための手段】
【０００８】
本発明に係る防疫方法は、
アルカリ性物質を含有しても凝集固化による増粘が生じない非アルカリ増粘型樹脂のエマルジョンと、希薄水溶液がｐH１０．０以上を呈するアルカリ性物質を含み、これらを混合攪拌して得られる混合物スラリーを母材とし、
同母材を、物体の表面に塗布しかつ乾燥固化させることにより、物体の表面に、内部にアルカリ性物質を固形粒子の形で分散包埋させると共に、内部のアルカリ性物質の固形粒子に連通する微小クラックを備える固化体を形成し、
固化体の表面に付着した水分が微小クラックを浸透して内部のアルカリ性物質の固形粒子を溶解し、
固化体の表面においてｐH１０．０以上を呈して、固化体の表面の微生物またはウイルスを不活性化させることを特徴とする。【０００９】
本発明の防疫方法によれば、降雨時、散水時などに水が固化体の表面に付着、または自然の結露水が付着することにより、固化体の表面に付着した水が微小クラックを浸透して内部のアルカリ性物質の固形粒子を溶解し、固化体の表面においてpH１０．０以上のアルカリ性を呈する。したがって、固化体の表面に付着した鳥インフルエンザウイルスや豚インフルエンザウイルスなどの病原性ウイルスは不活化し、抗ウイルス効果を得ることができる。【００１０】
本発明の防疫方法は、固化体の内部に空気と遮断された固形粒子の形で分散包埋されたアルカリ性物質と固化体の表面とが微小クラックで連通されているから、内部のアルカリ性物質が微小クラックを経由して固化体表面に徐々にしみ出す。一方、しみ出したアルカリ性物質以外の固化体内部に分散包埋されたアルカリ性物質は、依然空気と遮断された状態なので、消石灰等のような水酸化物を用いる場合でも、空気中の炭酸ガスで中和されて炭酸カルシウム等の中和物に化すこともない。よって、長期間にわたって抗菌・抗ウイルス効果を発揮する。なおアルカリ性物質は微粒子であっても、微粒子が凝集した二次粒子であってもよい。【００１１】
エマルジョン化された樹脂は、一般的に、強アルカリ等のアルカリ性物質と接触すると凝集固化して増粘する性質を有する。このため、強アルカリ性等のアルカリ性物質粉末と混合するとアイスクリームのような状態になって流動性を失い、皮膜状の固化体を施工できないという問題がある。これに対し、本発明に係る固化体を形成するための樹脂は、非アルカリ増粘型の樹脂である。これにより強アルカリ等のアルカリ性物質粒子を加えて攪拌しても増粘せず、防疫対象の表面を好適に被覆することができる。【００１２】
本発明に係る防疫方法に用いる固化体は、
アルカリ性物質を含有しても凝集固化による増粘が生じない非アルカリ増粘型樹脂のエマルジョンと、希薄水溶液がｐH１０．０以上を呈するアルカリ性物質を含み、これらを混合攪拌して得られる混合物スラリーを母材とし、
同母材を、物体の表面に塗布しかつ乾燥固化させることにより、内部にアルカリ性物質が固形粒子の形で分散包埋されると共に、内部のアルカリ性物質の固形粒子と外面とが微小クラックで連通されてなることを特徴とする。【００１３】
本発明に係る防疫方法に用いる固化体によると、耐候性に優れ、強風および強雨に晒されても、内部のアルカリ性物質が固化体表面から剥がれ落ちることがない。よって、長期間にわたって抗菌・抗ウイルス効果を発揮する。【００１４】
本発明に係る防疫方法に用いる固化体の施工方法は、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、物体の表面に塗布しかつ乾燥固化させることにより、物体の表面に、内部にアルカリ性物質を固形粒子の形で分散包埋させると共に、内部のアルカリ性物質の固形粒子と外面とを微小クラックで連通させた固化体を形成させることを特徴とする。【００１５】
かかる施工方法によれば、抗菌・抗ウイルス効果を発揮したい箇所に、混合物スラリーを施工現場に搬入しかつ塗工すればよく、施工性に優れる。【００１６】
本発明に係る防疫方法に用いる固化体の施工に用いる母材は、
アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーに調製したものであることを第１の特徴とする。【００１７】
本発明に係る防疫方法に用いる固化体の施工に用いる母材は、
アルカリ性物質が、生石灰および酸化マグネシウムの酸化物、消石灰、水酸化マグネシウム、苛性ソーダおよび苛性カリの水酸化物、ならびに、炭酸ソーダ、炭酸カリ、珪酸ソーダ、珪酸カリ、燐酸ソーダ、燐酸カリ、酢酸ソーダおよび酢酸カリのアルカリ性塩類の中から選ばれる一または複数種の混合物からなることを第２の特徴とする。【００１８】
本発明に係る防疫方法に用いる固化体の施工に用いる母材は、
全体１００重量部に対し、非アルカリ増粘型の樹脂５〜４５重量部を含むエマルジョン１５〜７５重量部、アルカリ性物質１０〜５０重量部、濃度調整用水５〜４０重量部を含む混合物スラリーを用いることを第３の特徴とする。【００１９】
本発明に係る防疫方法に用いる固化体の施工に用いる母材は、
非アルカリ増粘型の樹脂が、アクリル系樹脂、ウレタン系樹脂、フッ素系樹脂、シリコン系樹脂、ポリエステル系樹脂、ポリエチレン系樹脂、ポリスチレン系樹脂、エポキシ系樹脂およびポリフェノール系樹脂の中から選ばれる一の樹脂、または複数種の樹脂混合物であることを第４の特徴とする。【００２０】
なおアクリル系樹脂は、アクリル酸エステルあるいは主としてアクリル酸エステルとその他少量のウレタン樹脂、シリコン樹脂、および／またはエチレン酢酸ビニル樹脂（ＥＶＡ）を含む。【００２１】
本発明に係る防疫方法に用いる固化体の施工に用いる母材は、
補助材料として、着色剤、展着性強化剤、抗菌剤、抗ウィルス剤、増粘剤、界面活性剤、分散剤、消泡剤および遮熱性粒子の中から選ばれる一または複数種の混合物を含むことを第５の特徴とする。【００２２】
補助材料は７．４〜１０重量部をさらに含む。酸化チタン７〜１０重量部をさらに含んでもよい。かかる実施形態によれば、被膜に付着する水滴の接触角を低くして、被膜を水に濡れ易くすることができ、また塗膜の物体への展着性を向上させて塗膜をはがれにくくすることができる。また酸化チタンは白色の着色顔料としても利用されることから、被膜を白色にすることができ、太陽光の反射、遮光および遮熱効果を得ることができる。【００２３】
本発明に係る防疫方法に用いる固化体の施工に用いる母材は、
補助材料のうち、遮熱性粒子として、酸化チタン、パーライト、フェライトおよびセラミック粒子の中から選ばれる一または複数種の遮熱性粒子を含むことを第６の特徴とする。【００２４】
本発明に係る防疫方法に用いる固化体の施工に用いる母材調整用材は、
前記補助材料の一または複数種と、アルカリ性物質を含有しても凝集固化による増粘が生じない非アルカリ増粘型樹脂のエマルジョンとを混合攪拌して混合物スラリーに調製してなり、施工方法を実施するにあたり、上記用材に所定量の濃度調整用水を混合攪拌し、次いで希薄水溶液がｐＨ１０．０以上を呈するアルカリ性物質とを混合攪拌して混合物スラリーに調製して前記母材となすことを第１の特徴とする。【００２５】
本発明に係る防疫方法に用いる固化体の施工に用いる母材調整用材は、
前記アルカリ性物質の一または複数種と、前記補助材料の一または複数種とに、水を添加混練してケーキ状固形物に調製してなり、
前記施工方法を実施するにあたり、上記用材と、アルカリ性物質を含有しても凝集固化による増粘が生じない非アルカリ増粘型樹脂のエマルジョンとを混合攪拌して混合物スラリーに調製して前記母材となすことを第２の特徴とする。【００２６】
本発明に係る防疫方法に用いる固化体の皮膜が施された防疫用材は、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の防疫用固化体が形成されてなることを第１の特徴とする。【００２７】
本発明に係る防疫方法に用いる固化体の皮膜が施された防疫用材は、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、不織布、布、紙、マット、カーペット、敷物、人工芝およびフィルム等のシート材から選ばれる一種のシート材の表面に塗布しかつ乾燥固化させることにより、シート材の表面に皮膜状の防疫用固化体が形成されてなることを第２の特徴とする。【００２８】
本発明に係る防疫方法に用いる固化体の製造方法は、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の固化体を形成することを第１の特徴とする。この場合、表面に皮膜状の固化体を形成させた上記粒片を用いるときは、防疫対象となる場所において、上記粒片を散敷、積上げ、浮遊または沈降させる施工方法をとる。【００２９】
本発明に係る防疫方法に用いる固化体の製造方法は、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、不織布、布、紙、マット、カーペット、敷物、人工芝およびフィルム等のシート材から選ばれる一種のシート材の表面に塗布しかつ乾燥固化させることにより、シート材の表面に皮膜状の固化体を形成することを第２の特徴とする。この場合、表面に皮膜状の固化体を形成させた上記シート材を用いるときは、防疫対象となる場所において、上記シート材を敷設、貼付または吊下げる施工方法をとる。【００３０】
本発明に係る防疫方法に用いる固化体の製造方法は、
母材として、アルカリ性物質を含有しても凝集固化による増粘が生じない非アルカリ増粘型樹脂のエマルジョンと、希薄水溶液がｐH１０．０以上を呈するアルカリ性物質と、濃度調整用水を含み、これらを混合攪拌して混合物スラリーを調製し、
同混合物スラリーを、成形用型の中に流し込み、乾燥固化させることにより、内部にアルカリ性物質を固形粒子の形で分散包埋させると共に、内部のアルカリ性物質の固形粒子と外表面とを微小クラックで連通させたブロック状または平板状の固化体を得ることを第３の特徴とする。【００３１】
本発明に係る防疫方法は、固化体の外面をブラッシングまたは高圧水により洗浄することを第２の特徴とする。【００３２】
野外から飛来する野鳥が鳥舎または畜舎の屋根材、梁材、雨樋等に止まり糞をすることにより、鳥インフルエンザウイルスは鳥舎または畜舎に侵入する。また野鼠などの小動物が外壁材または床材等を走り回り、糞をすることにより、病原性ウイルスが鳥舎または畜舎に侵入する。そこで、本発明を用いることにより、病原性ウイルスの防疫・消毒効果を享受することができる。【００３３】
本発明に係る防疫方法は、
アルカリ性物質を含有しても凝集固化による増粘が生じない非アルカリ増粘型樹脂のエマルジョンと、希薄水溶液がｐH１０．０以上を呈するアルカリ性物質を含み、これらを混合攪拌して得られる混合物スラリーを母材とし、同母材を、物体の表面に塗布しかつ乾燥固化させることにより、物体の表面に、内部にアルカリ性物質を固形粒子の形で分散包埋させると共に、内部のアルカリ性物質の固形粒子に連通する微小クラックを備える固化体を形成し、固化体の表面に付着した水分が微小クラックを浸透して内部のアルカリ性物質の固形粒子を溶解し、固化体の表面においてｐH１０．０以上を呈することにより、病害虫、小動物又は微小動物の固化体表面への付着及び固化体形成域を越えての侵入を防止することを第３の特徴とする。【００３４】
本発明に係る防疫方法に用いる固化体の製造方法は、
母材として、アルリ性物質を含有しても凝集固化による増粘が生じない非アルカリ増粘型樹脂のエマルジョンと、薄水溶液がｐH１０．０以上を呈するアルカリ性物質と、濃度調整用水を含み、これらを混合攪拌して混合物スラリーを調製し、同混合物スラリーを、昆虫類又は微小動植物類の侵蝕を受ける樹木の幹又は枝、同樹木の木材、微小動植物類の生息場所になる畜舎内又は家屋内構築物、小動物類又は微小動植物類が付着する水中構築物、並びに、土壌又は地面から選ばれる一種の物体の表面に塗布しかつ乾燥固化させることにより、物体の表面に皮膜状の固化体を形成することを第４の特徴とする。【００３５】
本発明によれば、混合物スラリーを、車両、什器、道路、敷地、飼料タンク、柵、給配水管の外側面、建築物の全周、屋根、建築物あるいは保護対象地域を囲繞する構造物、建築物あるいは保護対象地域を囲繞する舗装された周辺領域、または保護対象地域に塗工し、塗工領域を乾燥硬化させて、アルカリ性物質と連通するしみ出し通路を有する固化体、例えば皮膜状の固化体を形成し、固化体表面に付着する水分がしみ出し通路を浸透してアルカリ性物質を溶解し、被膜の表面においてｐＨ１０以上を発現して、固化体の表面の病原性ウイルスおよび細菌を不活化させる。【００３６】
建築物の全周とは、例えば建築物の屋根材および外壁材である。また建築物の内壁材、梁材、柱材、雨樋、または床材にも混合物スラリーを塗工してもよい。建築物あるいは保護対象地域を囲繞する構造物とは、例えば柵である。建築物あるいは保護対象地域を囲繞する舗装された周辺領域とは例えば外周道路である。【００３７】
本発明によれば、病原性ウイルスおよび細菌が車両や什器に付着して拡散することを防止できる。あるいは道路や敷地を越えて移動することを防止できる。あるいは敷地、飼料タンク、柵、給配水管の外側面を媒介として拡散することを防止できる。あるいは建築物や保護したい区画に侵入することを防止できる。なお建築物には、人間が居住・活動するための建築物のほか、畜舎または鳥舎など、肉や卵などを得ることを目的として哺乳類や鳥類を飼育する場所、研究や鑑賞など他の目的のため哺乳類や鳥類を飼育する場所を含む。したがって、鶏舎または豚舎に限られず、あらゆる動物を飼育する場所全般を含む。また保護対象地域は、植物を栽培する場所であってもよい。【００３８】
本発明によれば、塗布対象に関連する応用として、マット、人工芝など敷物類を防疫用に用いること、不織布など布類、壁紙など紙類やフィルム類を防疫用あるいは遮熱用に用いること、樹木の幹や枝に本発明の母材を塗布して病害虫防止、防疫に役立てること、車両の内部や外側に本発明の母材を塗布して防疫用、遮熱用とすること、魚類、牡蠣、ノリなどの養殖場の棒杭やネット、港湾設備や船舶の海中部分に塗布して貝殻付着防止や防疫に役立てること、農業や畜産その他家屋建物等にも用いられる防虫・防鳥ネット、寒冷紗などのネット類に塗布して侵入防止用、防疫用、遮熱用に用いること、また、補助材料に関連する応用アイディアとして、シロアリ防除剤や松食い虫防除剤など害虫防除剤などの薬剤を付加して、それぞれの機能を強化すること、さらに、管理方法に関連する応用アイディアとして、ｐＨ指示薬やｐＨ試験紙を用いる管理方法、ブラッシング水洗、高圧水洗浄、あるいは炭酸カルシウムを溶解する薬剤による洗浄を行って、高アルカリ性を復活させる管理方法、サンドブラスト洗浄による塗布対象面の洗浄により乾燥養生しないで直ちに塗布施工できる方法、事業所敷地や家屋の出入り口などのＳＲＳ塗布面を常時又は必要時に湿らせておく管理手段として、両側や上部からシャワー散水設備、ＳＲＳ塗布面に水点滴パイプを埋設などして、常時又は必要時に給水する、など様々な応用や用途が生まれるであろう。その他、塩化カリウム等の融雪剤を本発明の消石灰等の高アルカリ物質の代わりに用いて道路や屋根に塗布すれば、凍りつかない道路や雪降しの要らない屋根などが実現可能となる。
【発明の効果】
【００３９】
本発明によると、固化体がしみ出し通路を備えることから、固化体内のアルカリ性物質が徐々にしみ出して溶解し、ｐＨ１０．０以上のアルカリ性を安定的に発揮する。したがって抗菌・抗ウイルス性を安定的に発揮し、病原性ウイルスおよび細菌を不活化し得て、しかも固化体内部に分散包埋されたアルカリ性物質は、空気と遮断された状態なので炭酸ガスで中和されて劣化することもなく、防疫・消毒効果を長期安定的に発揮するという優れた効果を奏する。
【図面の簡単な説明】
【００４０】
【図１】本発明の第１の実施形態である防疫用固化体の断面を示す模式図である。
【発明を実施するための形態】
【００４１】
以下、本発明の実施の形態を、図面を参照しながら詳細に説明する。図１は本発明の第１の実施形態である防疫用固化体の断面を示す模式図であり、図中、符号１００は、本発明に係る皮膜状の防疫用固化体を示している。
【００４２】
防疫用固化体１００は、基材２００の表面を被覆する被膜状の固化体であって、非アルカリ増粘型のアクリル樹脂１０１と、消石灰粒子１０２と、酸化チタン粒子１０３とを含んでいる。消石灰粒子１０２は微粒子１０３が凝集した２次粒子からなり、消石灰粒子１０２の大きさは５〜１００μm、主として１０〜５０μmとされる。
【００４３】
非アルカリ増粘型のアクリル樹脂１０１は、アルカリ酸エステルを主成分とする透湿性樹脂からなっている。あるいは、主としてアクリル酸エステルとその他少量のウレタン樹脂および／またはシリコン樹脂を含んでいてもよい。
【００４４】
上記防疫用固化体１００は、図１に示すように、微小クラック１０４を備えている。微小クラック１０４は、固化体内部の消石灰粒子１０２どうしを接続し、また、防疫用固化体１００の表面に達する。微小クラック１０４はしみ出し通路の役目を果たす。微小クラック１０４の最大幅は０．０１μｍ〜１００μｍ、主として１μm〜１０μmとされる。
【００４５】
防疫用固化体１００は、微細な酸化チタン粒子１０５をさらに含んでいる。酸化チタン粒子１０５を含むことにより、防疫用固化体１００が白色になり、隠蔽性が向上する。したがって基材２００は皮膜状の防疫用固化体１００によって隠蔽され、その結果、防疫用固化体１００で屋根材を被覆することにより、太陽光線の遮光・遮熱効果を得ることができる。
【００４６】
酸化チタン粒子１０５を含むことにより、防疫用固化体１００の表面の濡れ性が改善する。これにより水滴の接触角が低くなり、水分１０６が防疫用固化体１００の表面に薄く広く付着する。雨水や結露、散水によって生じた水は、微小クラック１０４を浸透して内部の消石灰粒子１０２を溶解させる。
【００４７】
水分１０６が防疫用固化体１００の表面に付着すると、水分が微小クラック１０４を経由して内部の消石灰粒子１０２に到達し、水分１０６はｐＨ１０以上のアルカリ性を発現する。アルカリ性は数ヶ月間にわたり長期安定して持続し、これにより防疫用固化体１００の表面上の鳥インフルエンザウイルスや豚インフルエンザウイルスなどの病原性ウイルスは不活化される。
【００４８】
防疫用固化体１００の内部に空気と遮断された固形粒子の形で分散包埋された消石灰粒子１０２と防疫用固化体１００の表面とが微小クラック１０４で連通されているから、内部の消石灰粒子１０２が微小クラック１０４を経由して固化体表面に徐々にしみ出す。一方、しみ出した消石灰粒子１０２以外の固化体内部に分散包埋された消石灰粒子１０２は、依然空気と遮断された状態なので、空気中の炭酸ガスで中和されて炭酸カルシウムに変化することもない。よって、長期間にわたって抗菌・抗ウイルス効果を発揮する。
【００４９】
透湿性樹脂は液体の水を遮断して水蒸気の通過を許容する。非アルカリ増粘型のアルカリ樹脂１０２は微小クラック１０４を有する他、それ自身が透湿性樹脂であるため、防疫用固化体１００は湿潤状態にされて消石灰粒子１０２が外部の水蒸気を取り込む。この結果、消石灰粒子１０２は湿潤環境の中で遅滞なく溶解する。かくしてアルカリ分が、微小クラック１０４を通過して、防疫用固化体１００の表面に容易にしみ出すという相乗効果を得ることができる。したがって水分１０６が結露水のような僅かな量であっても、防疫用固化体１００はｐＨ１０以上の強アルカリ性を発現することができる。そして水分１０６が雨水または散布水の場合には、防疫用固化体１００はｐＨ１０以上のアルカリ性を発現すること勿論である。
【００５０】
次に本実施例の防疫用固化体１００の施工方法について説明する。
【００５１】
まず、母材として、非アルカリ増粘型のアルカリ樹脂５〜４５重量部を含むエマルジョン１５〜７５重量部と、５０μｍ以下の粒子である粉体状の消石灰粒子１０〜５０重量部と、１０μｍ以下の粒子である粉体状の酸化チタン７〜１０重量部と、濃度調整用水５〜４０重量部とを用意し、これらを混合攪拌して、全体として１００重量部の混合物スラリーを調製する。混合物スラリー内には図１に示す消石灰の二次粒子が分散する。
【００５２】
次に、この混合物スラリーを施工対象物の表面に塗布し、混合物スラリーが硬化するまで静置する。硬化の過程で、固化体内部に消石灰粒子１０２が固形粒子の形で分散包埋されるが、この際に、図１に示すように、微小クラック１０４が消石灰粒子１０２の二次粒子１０３から延び、アクリル樹脂１０１内に形成されると考えられる。微小クラック１０４の生成原因は、アクリル樹脂１０１と消石灰二次粒子１０３との収縮率の差と考えられる。あるいは、アクリル樹脂１０１と消石灰二次粒子１０３との化学反応によると考えられる。微小クラック１０４は肉眼では容易に識別されず、微小クラック１０４の幅は０．０１μｍ〜１００μｍと考えられる。
【００５３】
必要であれば、混合物スラリーに、他の補助材料として、着色剤、展着性強化剤、抗菌剤、抗ウィルス剤、増粘剤、界面活性剤、分散剤、消泡剤および遮熱性粒子などをさらに含ませてもよい。
【００５４】
本発明に係る防疫用固化体は、第２の実施形態として、母材調整用材として、アルカリ性物質と補助材料に、濃度調整用水を添加混練してケーキ状固形物に調整することができる。そして、かかるケーキ状固形物を施工現場に搬送し、同施工現場で非アルカリ増粘型の樹脂エマルジョンと混合攪拌して、混合物スラリーに調整し、母材となすことができる。
【００５５】
例えば、混合物スラリー全体１００重量部に対し、ケーキ状固形物４０〜５０重量部、非アルカリ増粘型の樹脂エマルジョン５０〜６０重量部とする。ケーキ状固形物の内訳としては、アルカリ性物質１０〜２５重量部、濃度調整用水２０重量部〜３０重量部、増粘剤１〜３重量部、分散剤１〜３重量部とする。
【００５６】
ケーキ状固形物を工場内等で予め多量に製造し、必要に応じて施工現場に運ぶことにより、施工現場における消石灰等のアルカリ性物質の混合攪拌工程（混合攪拌により施工現場で消石灰等が飛散し、作業環境が悪化する）を省略でき、施工現場での作業性を向上させるとともに、施工現場での作業環境の悪化を防止できる。
【００５７】
本発明に係る防疫用固化体は、第３の実施形態として、混合物スラリーを、小石、砂利、砂、軽石、礫、木材粒片、金属粒片、コンクリート粒片、セラミック粒片およびプラスチック粒片等の粒片の表面に塗布しかつ乾燥固化させて、粒片の表面に皮膜状の固化体を形成することができる。防疫対象となる場所（道路、通路、敷地内等）において、上記粒片を散敷、積上げることにより、容易に防疫を施すことができる。
【００５８】
混合物スラリーを、小石等の粒片の表面に塗布する方法としては、混合物スラリーを入れた容器内に多量の粒片をカゴ等を介して浸し、一度に塗布する方法や、コンベア上を搬送される粒片に上方から混合物スラリーを連続噴霧して塗布する方法などが考えられる。
【００５９】
本発明に係る防疫用固化体は、第４の実施形態として、混合物スラリーを、不織布、布、紙、マット、カーペット、敷物、人工芝およびフィルム等のシート材の表面に塗布しかつ乾燥固化させて、シート材の表面に皮膜状の固化体を形成することができる。防疫対象となる場所（室内壁、床、天井、道路、通路、敷地内等）において、上記シート材を敷設、貼付することにより、容易に防疫を施すことができる。
【００６０】
混合物スラリーを、不織布等のシートの表面に塗布する方法としては、混合物スラリーを塗装機などで噴霧塗布、刷毛やローラーを用いて塗布、あるいは印刷機でプリントする方法などがある。
【実施例】
【００６１】
本発明者は、本発明の防疫用固化体についての効果を確認する評価試験を行った。表１に示すように、実施例１から実施例１３に示す配合の混合物スラリーを準備し、準備した混合物スラリーを屋根のスレート材に塗布して皮膜状の固化体を形成し、［高アルカリ性発揮］［高アルカリ性持続］［遮熱性］［水濡れ性］［施工性］の５項目について評価した。また、［高アルカリ性発揮］が◎で、かつ５項目中◎が３以上ある場合には総合評価を◎とし、５項目中◎が３未満の場合には総合評価を○とし、［高アルカリ性発揮］が×である場合には総合評価を×とした。【００６２】
【表１】
2012121077.tif 000003
【００６３】
なお、表１中、比較例１には市販の塗料（水性アクリル系樹脂）を用いた。実施例１ないし実施例１３において、樹脂エマルジョンにはアクリル酸エステル共重合体水性エマルジョン（新中村化学工業（株）製「Ｋ−６２００Ｓ」）、消石灰にはドロマイト系消石灰（田源石灰工業（株）製「ホワイトＤ」）を用いた。実施例１０の樹脂エマルジョンは上記アクリル酸エステル共重合体水性エマルジョン４７重量部にシリコン系樹脂エマルジョン３重量部を混合して用いた。実施例１４の樹脂エマルジョンは上記アクリル酸エステル共重合体水性エマルジョン４０重量部にウレタン系樹脂エマルジョン１０重量部を混合して用いた。また、酸化チタンはルチル型酸化チタンを用い、増粘剤には新中村化学工業（株）製「ビスコンＡ−８」を、分散剤には花王（株）製「ポイズ５２１」を用いた。【００６４】
表１中、比較例１、実施例１、３〜１３、１５においては市販の鉄板（２０×２０ｃｍ、厚さ３ｍｍ）に施工し、屋外暴露試験を行って、表面のｐＨを市販のｐＨ試験紙を用いて測定した。ｐＨ測定は、表面を水で濡らした上にｐＨ試験紙片を置き、１０〜３０秒後のｐＨ試験紙片の色を比較色表と比較してｐＨ値を判定した。屋外暴露試験を開始した時点のｐＨ値が１２以上のとき［高アルカリ性発揮］を◎と評価し、１２未満を順次○〜×と評価した。ｐＨ１０以上の期間が６ヶ月を超えるとき［高アルカリ性持続］を◎と評価し、６ヶ月未満を順次○〜×と評価した。【００６５】
表１中、実施例２においては市販の砂利（平均粒径約２ｃｍ）に施工し、屋外暴露試験を行って、表面のｐＨを市販のｐＨ試験紙を用いて測定した。ｐＨ測定と評価判定基準は上記と同じである。【００６６】
表１中、実施例１４においては市販の不織布（（株）ＭｏｎｏｔａＲＯ販売の不織布ワイパー、２５０×２５０ｍｍ）をベニヤ板に貼り付けたものに施工し、屋外暴露試験を行って、表面のｐＨを市販のｐＨ試験紙を用いて測定した。ｐＨ測定と評価判定基準は上記と同じである。【００６７】
表１中、実施例１２、１３においては、樹脂エマルジョン以外の成分を乳鉢に入れて混練してケーキ状の固形塊となしたものを、ポリエチレン袋に密封して1週間室温保管したものを、施工前に樹脂エマルジョンと混合攪拌してスラリー調製して施工した。【００６８】
表１の評価に示すように、比較例１はｐＨ１０．０以上の高アルカリ性を発現できず、総合評価を×とした。実施例１〜１５のうち、実施例２〜５、９、１２，１４はｐＨ１０．０以上の高アルカリ性を発現し、かつ５項目中◎が３以上あることから、総合評価を◎とした。実施例１、６〜８、１０〜１１、１３、１５はｐＨ１０．０以上の高アルカリ性を発現したが、５項目中◎が３未満だったので総合評価を○とした。【００６９】
なお、消石灰は肥料用消石灰を用いたが、工業用消石灰でもよい。環境改善調整材などと称され雑品に分類される消石灰であれば何でもよい。当然に、特殊な用途で純度の高い水酸化カルシウムが必要であれば試薬グレードのものを用いることもできる。また、酸化チタンはアナターゼ型酸化チタンおよびルチル型酸化チタンのいずれを用いてもよい。【００７０】
さらに、本発明者は、表１中の実施例４、実施例５、実施例１３の各母材を使用して、本発明の防除方法による病害虫の付着侵入防止効果を確認する評価試験を行った（以下の実施例１６から実施例１８を参照）。【００７１】
（実施例１６）
ゴマダラカミキリ虫は6月ごろから樹木に成虫が穴をあけ、卵を産み付ける。孵化した幼虫は木の中を食い荒らし、ある程度育った木は生き延びるが、若い木は枯れてしまうことがある。従来の防止方法として、消石灰を水で溶いてラードをまぜ、それを木に塗っていた。しかし、雨が降ると流れてしまい、繰り返しの作業を強いられていた。【００７２】
そこで、本発明者は、表１中の実施例４の母材を使用し、４月に、同母材を、農園内の柚子の樹木7本に対し、樹木の根元から３０センチメートル程度の高さまで塗布し固化体を形成させた。農園の他の柚子樹木には母材を塗布することなく比較対照とした。5月に調査した結果では、固化体形成面に多少の亀裂が確認されたが、流れ落ちることもなく、葉も枯れてはいなかった。しかし、母材を塗布された新芽の中には枯れているものもあった。6月中旬に「カミキリ虫が発生した」との報告をうけ、7月に調査したところ、試験区の柚子樹木のカミキリ虫による侵蝕は、比較対照区に比べ軽減していることが確認された。12月の調査においても、固化体形成面の状態は５月調査時と変わらず、柚子樹木の傷みは全く認められなかった。【００７３】
（実施例１７）
夜間吸血性のダニの一種であるワクモは、特に鶏を激しく襲い、鶏舎内構築物の狭い隙間などに生息する習性がある。ワクモに襲われた鶏は全身の痒みに苦しみ、産卵鶏では産卵数低下や甚だしい場合は死に至ることもある。【００７４】
そこで、本発明者らは、ワクモを対象として表１中の実施例５の母材を使用し、春季に、同母材を、産卵鶏舎内でワクモの生息場所となる金属製給餌樋と支持具との接触箇所の数ヵ所に刷毛で塗布し、塗布しない箇所を比較対照とした。その結果、ワクモ発生が最も盛んとなる夏季においても、試験区の母材塗布箇所にはワクモ生息が全く認められなかったのに対し、対照区には例年と同様の生息付着が確認された。さらに試験区のワクモ生息付着防止効果は、年間を通じて完璧であることが確認された。【００７５】
（実施例１８）
魚類、牡蠣やノリなどの養殖場の構築に用いられる支柱竿は海底に挿しこんで用いられる長いプラスチック製の竿であるが、長期間の使用により、竿の海中部分には大量の貝類が付着して、病原微生物や微小動植物類の巣窟となるだけでなく、養殖場の撤去時や補修の際に竿を引き上げるとき重量物となり作業を著しく困難なものにする。【００７６】
そこで、本発明者らは、この支柱竿に下地剤ミッチャクロンを塗布乾燥後、表１中の実施例１３の母材を塗布乾燥して固化体皮膜を形成させて使用し、秋季に、有明海のノリ養殖場において固化体皮膜を施した支柱竿５本と対照区の通常の支柱竿５本を海底に挿しこんでおいて試験開始した。約１年後に支柱竿を引き抜いて調査したところ、対照区にはすでに貝類の付着が認められたのに対し試験区への貝類の付着は認められず、約２年後では試験区への貝類の付着重量は対照区の５パーセント程度であった。
【産業上の利用可能性】
【００７７】
本発明に係る防疫用固化体は、畜舎、鶏舎、農場、一般建物、通路、道路、河川、公園、養殖場などにおいて、防疫用に幅広く利用可能である。
【符号の説明】
【００７８】
１００  防疫用固化体
１０１  非アルカリ増粘型のアクリル樹脂
１０２  消石灰粒子
１０３  消石灰の微粒子
１０４  微小クラック（しみ出し通路）
１０５  酸化チタン粒子
１０６  水分
２００  基材
【図１】
2012121077.tif 000004
【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
全体１００重量部に対し、アルカリ性物質を含有しても凝集固化による増粘が生じない非アルカリ増粘型樹脂５〜４５重量部を含むエマルジョン１５〜７５重量部と、希薄水溶液がｐＨ１０．０以上を呈するアルカリ性物質１０〜５０重量部、濃度調整用水５〜４０重量部を含み、これらを混合攪拌して得られる混合物スラリーを母材とし、同母材を、物体の表面に塗布しかつ乾燥固化させることにより、物体の表面に、内部にアルカリ性物質を固形粒子の形で分散包埋させると共に、内部のアルカリ性物質の固形粒子に連通する微小クラックをしみ出し通路として備える固化体を形成し、固化体の表面に付着した水分が微小クラックを浸透して内部のアルカリ性物質の固形粒子を溶解し、溶解したアルカリ性物質が表面にしみ出して固化体の表面においてｐＨ１０．０以上を呈し、固化体の表面から陸生微小動植物類および昆虫類を忌避せしめることを特徴とする陸生微小動植物類および昆虫類の防除方法。
【請求項２】
請求項１記載の防除方法に用いる固化体であって、全体１００重量部に対し、アルカリ性物質を含有しても凝集固化による増粘が生じない非アルカリ増粘型樹脂５〜４５重量部を含むエマルジョン１５〜７５重量部と、希薄水溶液がｐＨ１０．０以上を呈するアルカリ性物質１０〜５０重量部、濃度調整用水５〜４０重量部を含み、これらを混合攪拌して得られる混合物スラリーを母材とし、同母材を、物体の表面に塗布しかつ乾燥固化させることにより、内部にアルカリ性物質が固形粒子の形で分散包埋されると共に、内部のアルカリ性物質の固形粒子と外面とが微小クラックで連通されてなることを特徴とする陸生微小動植物類および昆虫類の防除用固化体。
【請求項３】
請求項１記載の防除方法に用いる固化体の施工方法であって、母材として、全体１００重量部に対し、アルカリ性物質を含有しても凝集固化による増粘が生じない非アルカリ増粘型樹脂５〜４５重量部を含むエマルジョン１５〜７５重量部と、希薄水溶液がｐＨ１０．０以上を呈するアルカリ性物質１０〜５０重量部、濃度調整用水５〜４０重量部を含み、これらを混合攪拌して混合物スラリーを調製し、同混合物スラリーを、物体の表面に塗布しかつ乾燥固化させることにより、物体の表面に、内部にアルカリ性物質を固形粒子の形で分散包埋させると共に、内部のアルカリ性物質の固形粒子と外面とを微小クラックで連通させた固化体を形成させることを特徴とする陸生微小動植物類および昆虫類の防除用固化体の施工方法。
【請求項４】
請求項１記載の防除方法に用いる固化体の施工に用いる母材であって、全体１００重量部に対し、アルカリ性物質を含有しても凝集固化による増粘が生じない非アルカリ増粘型樹脂５〜４５重量部を含むエマルジョン１５〜７５重量部と、希薄水溶液がｐＨ１０．０以上を呈するアルカリ性物質１０〜５０重量部、濃度調整用水５〜４０重量部を含み、これらを混合攪拌して混合物スラリーに調製されていることを特徴とする陸生微小動植物類および昆虫類の防除用固化体の母材。
【請求項５】
アルカリ性物質が、生石灰および酸化マグネシウムの酸化物、消石灰、水酸化マグネシウム、苛性ソーダおよび苛性カリの水酸化物、ならびに、炭酸ソーダ、炭酸カリ、珪酸ソーダ、珪酸カリ、燐酸ソーダ、燐酸カリ、酢酸ソーダおよび酢酸カリのアルカリ性塩類の中から選ばれる一または複数種の混合物からなることを特徴とする請求項４記載の陸生微小動植物類および昆虫類の防除用固化体の母材。
【請求項６】
非アルカリ増粘型の樹脂が、アクリル系樹脂、ウレタン系樹脂、フッ素系樹脂、シリコン系樹脂、ポリエステル系樹脂、ポリエチレン系樹脂、ポリスチレン系樹脂、エポキシ系樹脂およびポリフェノール系樹脂の中から選ばれる一の樹脂、または複数種の樹脂混合物であることを特徴とする請求項４または請求項５記載の陸生微小動植物類および昆虫類の防除用固化体の母材。
【請求項７】
補助材料として、着色剤、展着性強化剤、抗菌剤、抗ウィルス剤、増粘剤、界面活性剤、分散剤、消泡剤および遮熱性粒子の中から選ばれる一または複数種の混合物を含むことを特徴とする請求項４ないし請求項６のいずれか一項に記載の陸生微小動植物類および昆虫類の防除用固化体の母材。
【請求項８】
補助材料として、酸化チタン、パーライト、フェライトおよびセラミック粒子の中から選ばれる一または複数種の遮熱性粒子を含むことを特徴とする請求項４ないし請求項７のいずれか一項に記載の陸生微小動植物類および昆虫類の防除用固化体の母材。
【請求項９】
請求項１記載の防除方法に用いる固化体の皮膜が施された陸生微小動植物類および昆虫類の防除用固化体であって、全体１００重量部に対し、母材として、アルカリ性物質を含有しても凝集固化による増粘が生じない非アルカリ増粘型樹脂５〜４５重量部を含むエマルジョン１５〜７５重量部と、希薄水溶液がｐＨ１０．０以上を呈するアルカリ性物質１０〜５０重量部と、濃度調整用水５〜４０重量部を含み、これらを混合攪拌して混合物スラリーを調製し、同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の固化体が形成されてなることを特徴とする陸生微小動植物類および昆虫類の防除用固化体。
【請求項１０】
請求項１記載の防除方法に用いる固化体の皮膜が施された陸生微小動植物類および昆虫類の防除用材であって、全体１００重量部に対し、母材として、アルカリ性物質を含有しても凝集固化による増粘が生じない非アルカリ増粘型樹脂５〜４５重量部を含むエマルジョン１５〜７５重量部と、希薄水溶液がｐＨ１０．０以上を呈するアルカリ性物質１０〜５０重量部と、濃度調整用水５〜４０重量部を含み、これらを混合攪拌して混合物スラリーを調製し、同混合物スラリーを、不織布、布、紙、マット、カーペット、敷物、人工芝およびフィルムから選ばれる一種のシート材の表面に塗布しかつ乾燥固化させることにより、シート材の表面に皮膜状の固化体が形成されてなることを特徴とする陸生微小動植物類および昆虫類の防除用材。
【請求項１１】
請求項１記載の防除方法に用いる固化体の製造方法であって、全体１００重量部に対し、母材として、アルカリ性物質を含有しても凝集固化による増粘が生じない非アルカリ増粘型樹脂５〜４５重量部を含むエマルジョン１５〜７５重量部と、希薄水溶液がｐＨ１０．０以上を呈するアルカリ性物質１０〜５０重量部と、濃度調整用水５〜４０重量部を含み、これらを混合攪拌して混合物スラリーを調製し、同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の固化体を形成することを特徴とする陸生微小動植物類および昆虫類の防除用固化体の製造方法。
【請求項１２】
請求項１記載の防除方法に用いる固化体の製造方法であって、全体１００重量部に対し、母材として、アルカリ性物質を含有しても凝集固化による増粘が生じない非アルカリ増粘型樹脂５〜４５重量部を含むエマルジョン１５〜７５重量部と、希薄水溶液がｐＨ１０．０以上を呈するアルカリ性物質１０〜５０重量部と、濃度調整用水５〜４０重量部を含み、これらを混合攪拌して混合物スラリーを調製し、同混合物スラリーを、不織布、布、紙、マット、カーペット、敷物、人工芝およびフィルムから選ばれる一種のシート材の表面に塗布しかつ乾燥固化させることにより、シート材の表面に皮膜状の固化体を形成することを特徴とする陸生微小動植物類および昆虫類の防除用固化体の製造方法。
【請求項１３】
請求項１記載の防除方法に用いる固化体の製造方法であって、全体１００重量部に対し、母材として、アルカリ性物質を含有しても凝集固化による増粘が生じない非アルカリ増粘型樹脂５〜４５重量部を含むエマルジョン１５〜７５重量部と、希薄水溶液がｐＨ１０．０以上を呈するアルカリ性物質１０〜５０重量部と、濃度調整用水５〜４０重量部を含み、これらを混合攪拌して混合物スラリーを調製し、同混合物スラリーを、成形用型の中に流し込み、乾燥固化させることにより、内部にアルカリ性物質を固形粒子の形で分散包埋させると共に、内部のアルカリ性物質の固形粒子と外表面とを微小クラックで連通させたブロック状または平板状の固化体を得ることを特徴とする陸生微小動植物類および昆虫類の防除用固化体の製造方法。
【請求項１４】
請求項１記載の防除方法であって、固化体の外面をブラッシングまたは高圧水により洗浄することを特徴とする陸生微小動植物類および昆虫類の防除方法。
【請求項１５】
請求項１記載の防除方法であって、全体１００重量部に対し、母材として、アルカリ性物質を含有しても凝集固化による増粘が生じない非アルカリ増粘型樹脂５〜４５重量部を含むエマルジョン１５〜７５重量部と、希薄水溶液がｐＨ１０．０以上を呈するアルカリ性物質１０〜５０重量部と、濃度調整用水５〜４０重量部を含み、これらを混合攪拌して得られる混合物スラリーを母材とし、同母材を、物体の表面に塗布しかつ乾燥固化させることにより、物体の表面に、内部にアルカリ性物質を固形粒子の形で分散包埋させると共に、内部のアルカリ性物質の固形粒子に連通する微小クラックをしみ出し通路として備える固化体を形成し、固化体の表面に付着した水分が微小クラックを浸透して内部のアルカリ性物質の固形粒子を溶解し、溶解したアルカリ性物質が表面にしみ出して固化体の表面においてｐＨ１０．０以上を呈することにより、陸生微小動植物類および昆虫類の固化体表面への付着及び固化体形成域を越えての侵入を防止することを特徴とする陸生微小動植物類および昆虫類の防除方法。
【請求項１６】
請求項１記載の防除方法に用いる固化体の製造方法であって、全体１００重量部に対し、母材として、アルカリ性物質を含有しても凝集固化による増粘が生じない非アルカリ増粘型樹脂５〜４５重量部を含むエマルジョン１５〜７５重量部と、希薄水溶液がｐＨ１０．０以上を呈するアルカリ性物質１０〜５０重量部と、濃度調整用水５〜４０重量部を含み、これらを混合攪拌して混合物スラリーを調製し、同混合物スラリーを、昆虫類又は微小動植物類の侵蝕を受ける樹木の幹又は枝、同樹木の木材、微小動植物類の生息場所になる畜舎内又は家屋内構築物、並びに、土壌又は地面から選ばれる一種の物体の表面に塗布しかつ乾燥固化させることにより、物体の表面に皮膜状の固化体を形成することを特徴とする陸生微小動植物類および昆虫類の防除用固化体の製造方法。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
全体１００重量部に対し、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部、濃度調整用水５〜４０重量部を含み、これらを混合攪拌して得られる混合物スラリーを母材とし、同母材を、物体の表面に塗布しかつ乾燥固化させることにより、物体の表面に、内部に消石灰を固形粒子の形で分散包埋させると共に、内部の消石灰の固形粒子に連通する微小クラックをしみ出し通路として備える固化体を形成し、固化体の表面に付着した水分が微小クラックを浸透して内部の消石灰の固形粒子を溶解し、溶解した消石灰が表面にしみ出して固化体の表面においてｐＨ１０．０以上を呈し、固化体の表面からダニおよび昆虫類を忌避せしめることを特徴とするダニおよび昆虫類の防除方法。
【請求項２】
請求項１記載の防除方法に用いる固化体であって、全体１００重量部に対し、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部、濃度調整用水５〜４０重量部を含み、これらを混合攪拌して得られる混合物スラリーを母材とし、同母材を、物体の表面に塗布しかつ乾燥固化させることにより、内部に消石灰が固形粒子の形で分散包埋されると共に、内部の消石灰の固形粒子と外面とが微小クラックで連通されてなることを特徴とするダニおよび昆虫類の防除用固化体。
【請求項３】
請求項１記載の防除方法に用いる固化体の施工方法であって、母材として、全体１００重量部に対し、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部、濃度調整用水５〜４０重量部を含み、これらを混合攪拌して混合物スラリーを調製し、同混合物スラリーを、物体の表面に塗布しかつ乾燥固化させることにより、物体の表面に、内部に消石灰を固形粒子の形で分散包埋させると共に、内部の消石灰の固形粒子と外面とを微小クラックで連通させた固化体を形成させることを特徴とするダニおよび昆虫類の防除用固化体の施工方法。
【請求項４】
請求項１記載の防除方法に用いる固化体の施工に用いる母材であって、全体１００重量部に対し、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部、濃度調整用水５〜４０重量部を含み、これらを混合攪拌して混合物スラリーに調製されていることを特徴とするダニおよび昆虫類の防除用固化体の母材。
【請求項５】
非アルカリ増粘型の樹脂が、アクリル系樹脂、ウレタン系樹脂、フッ素系樹脂、シリコン系樹脂、ポリエステル系樹脂、ポリエチレン系樹脂、ポリスチレン系樹脂、エポキシ系樹脂およびポリフェノール系樹脂の中から選ばれる一の樹脂、または複数種の樹脂混合物であることを特徴とする請求項４記載のダニおよび昆虫類の防除用固化体の母材。
【請求項６】
補助材料として、着色剤、展着性強化剤、抗菌剤、抗ウィルス剤、増粘剤、界面活性剤、分散剤、消泡剤および遮熱性粒子の中から選ばれる一または複数種の混合物を含むことを特徴とする請求項４または請求項５に記載のダニおよび昆虫類の防除用固化体の母材。
【請求項７】
補助材料として、酸化チタン、パーライト、フェライトおよびセラミック粒子の中から選ばれる一または複数種の遮熱性粒子を含むことを特徴とする請求項４または請求項５に記載のダニおよび昆虫類の防除用固化体の母材。
【請求項８】
請求項１記載の防除方法に用いる固化体の皮膜が施されたダニおよび昆虫類の防除用固化体であって、全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の固化体が形成されてなることを特徴とするダニおよび昆虫類の防除用固化体。
【請求項９】
請求項１記載の防除方法に用いる固化体の皮膜が施されたダニおよび昆虫類の防除用材であって、全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、不織布、布、紙、マット、カーペット、敷物、人工芝およびフィルムから選ばれる一種のシート材の表面に塗布しかつ乾燥固化させることにより、シート材の表面に皮膜状の固化体が形成されてなることを特徴とするダニおよび昆虫類の防除用材。
【請求項１０】
請求項１記載の防除方法に用いる固化体の製造方法であって、全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の固化体を形成することを特徴とするダニおよび昆虫類の防除用固化体の製造方法。
【請求項１１】
請求項１記載の防除方法に用いる固化体の製造方法であって、全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、不織布、布、紙、マット、カーペット、敷物、人工芝およびフィルムから選ばれる一種のシート材の表面に塗布しかつ乾燥固化させることにより、シート材の表面に皮膜状の固化体を形成することを特徴とするダニおよび昆虫類の防除用固化体の製造方法。
【請求項１２】
請求項１記載の防除方法に用いる固化体の製造方法であって、全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、成形用型の中に流し込み、乾燥固化させることにより、内部に消石灰を固形粒子の形で分散包埋させると共に、内部の消石灰の固形粒子と外表面とを微小クラックで連通させたブロック状または平板状の固化体を得ることを特徴とするダニおよび昆虫類の防除用固化体の製造方法。
【請求項１３】
請求項１記載の防除方法であって、固化体の外面をブラッシングまたは高圧水により洗浄することを特徴とするダニおよび昆虫類の防除方法。
【請求項１４】
請求項１記載の防除方法であって、全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して得られる混合物スラリーを母材とし、同母材を、物体の表面に塗布しかつ乾燥固化させることにより、物体の表面に、内部に消石灰を固形粒子の形で分散包埋させると共に、内部の消石灰の固形粒子に連通する微小クラックをしみ出し通路として備える固化体を形成し、固化体の表面に付着した水分が微小クラックを浸透して内部の消石灰の固形粒子を溶解し、溶解した消石灰が表面にしみ出して固化体の表面においてｐＨ１０．０以上を呈することにより、ダニおよび昆虫類の固化体表面への付着及び固化体形成域を越えての侵入を防止することを特徴とするダニおよび昆虫類の防除方法。
【請求項１５】
請求項１記載の防除方法に用いる固化体の製造方法であって、全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、昆虫類又はダニの侵蝕を受ける樹木の幹又は枝、同樹木の木材、ダニの生息場所になる畜舎内又は家屋内構築物、並びに、土壌又は地面から選ばれる一種の物体の表面に塗布しかつ乾燥固化させることにより、物体の表面に皮膜状の固化体を形成することを特徴とするダニおよび昆虫類の防除用固化体の製造方法。
【手続補正２】
【補正対象書類名】明細書
【補正対象項目名】全文
【補正方法】変更
【補正の内容】
【発明の詳細な説明】
【技術分野】
【０００１】
本発明は、表面に接触するウイルスや微生物を不活性化させ、ダニおよび昆虫類を防除する防除方法および同方法に用いる防除用固化体に関するものである。
【背景技術】
【０００２】
畜産業、特に鶏などの家禽や牛豚などの家畜を飼育する分野では、高病原性鳥インフルエンザ（HPAI）やサーコウィルスや口蹄疫ウイルス等の牛豚ウイルスが猛威をふるい、深刻かつ多大な損害を与えている。鳥インフルエンザや牛豚ウイルスは家畜伝染病予防法の届出伝染病に指定されており、適切な対策を講じなければならず、これらのウイルスが畜舎および鶏鳥舎に侵入して家畜や家禽に伝染することを防止する必要がある。
【０００３】
病原性ウイルスや細菌などの侵入を防止し、侵入されても病原菌を死滅または不活化して、かかるインフルエンザや口蹄疫の被害から家畜および家禽を守る方法として、消石灰の粉末を鶏舎または牛豚舎の敷地内あるいは出入口に散布する対策が一般的に行われている。かかる対策は、鳥インフルエンザウイルスや牛豚インフルエンザウイルスの防疫・消毒に効果があり、消石灰は水に溶けることにより強アルカリ性を呈し、鳥インフルエンザウイルスや牛豚インフルエンザウィルスを死滅または不活化させる。
【０００４】
消石灰に関して、消石灰を含有する水性塗材の例が日本特許公開２００３−４９１２２号公報（特許文献１）に開示されている。
【先行技術文献】
【特許文献】
【０００５】
【特許文献１】日本特許公開２００３−４９１２２号公報
【発明の概要】
【発明が解決しようとする課題】
【０００６】
しかしながら、上記特許文献１に開示された水性塗材は、白華現象を防止する技術に関するものであって、防除方法に関するものではない。
【０００７】
本発明は、上記実情に鑑みてなされたもので、消石灰を含有し、表面に接触する微生物やウイルスを不活性化させ、ダニおよび昆虫類を防除し得る防除方法および同方法に用いる防除用固化体、同防除用固化体の施工方法、防除用固化体の施工に用いる母材および用材、防除用固化体の製造方法を提供することを目的とする。
【課題を解決するための手段】
【０００８】
本発明に係る防除方法は、
全体１００重量部に対し、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部、濃度調整用水５〜４０重量部を含み、これらを混合攪拌して得られる混合物スラリーを母材とし、同母材を、物体の表面に塗布しかつ乾燥固化させることにより、物体の表面に、内部に消石灰を固形粒子の形で分散包埋させると共に、内部の消石灰の固形粒子に連通する微小クラックをしみ出し通路として備える固化体を形成し、固化体の表面に付着した水分が微小クラックを浸透して内部の消石灰の固形粒子を溶解し、溶解した消石灰が表面にしみ出して固化体の表面においてｐＨ１０．０以上を呈し、固化体の表面からダニおよび昆虫類を忌避せしめることを特徴とする。
【０００９】
本発明の防除方法によれば、降雨時、散水時などに水が固化体の表面に付着、または自然の結露水が付着することにより、固化体の表面に付着した水が微小クラックを浸透して内部の消石灰（アルカリ性物質）の固形粒子を溶解し、固化体の表面においてpH１０．０以上のアルカリ性を呈する。したがって、固化体の表面に付着した鳥インフルエンザウイルスや豚インフルエンザウイルスなどの病原性ウイルスは不活化し、抗ウイルス効果を得ることができる。
【００１０】
本発明の防除方法は、固化体の内部に空気と遮断された固形粒子の形で分散包埋された消石灰と固化体の表面とが微小クラックで連通されているから、内部の消石灰が微小クラックを経由して固化体表面に徐々にしみ出す。一方、しみ出した消石灰以外の固化体内部に分散包埋された消石灰は、依然空気と遮断された状態なので、消石灰等のような水酸化物を用いる場合でも、空気中の炭酸ガスで中和されて炭酸カルシウム等の中和物に化すこともない。よって、長期間にわたって抗菌・抗ウイルス効果を発揮する。なお消石灰は微粒子であっても、微粒子が凝集した二次粒子であってもよい。
【００１１】
エマルジョン化された樹脂は、一般的に、消石灰（アルカリ性物質）と接触すると凝集固化して増粘する性質を有する。このため、消石灰粉末と混合するとアイスクリームのような状態になって流動性を失い、皮膜状の固化体を施工できないという問題がある。これに対し、本発明に係る固化体を形成するための樹脂は、非アルカリ増粘型の樹脂である。これにより消石灰粒子を加えて攪拌しても増粘せず、防疫対象の表面を好適に被覆することができる。
【００１２】
本発明に係る防除方法に用いる固化体は、
全体１００重量部に対し、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部、濃度調整用水５〜４０重量部を含み、これらを混合攪拌して得られる混合物スラリーを母材とし、同母材を、物体の表面に塗布しかつ乾燥固化させることにより、内部に消石灰が固形粒子の形で分散包埋されると共に、内部の消石灰の固形粒子と外面とが微小クラックで連通されてなることを特徴とする。
【００１３】
本発明に係る防除方法に用いる固化体によると、耐候性に優れ、強風および強雨に晒されても、内部の消石灰が固化体表面から剥がれ落ちることがない。よって、長期間にわたって抗菌・抗ウイルス効果を発揮する。
【００１４】
本発明に係る防除方法に用いる固化体の施工方法は、
母材として、全体１００重量部に対し、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部、濃度調整用水５〜４０重量部を含み、これらを混合攪拌して混合物スラリーを調製し、同混合物スラリーを、物体の表面に塗布しかつ乾燥固化させることにより、物体の表面に、内部に消石灰を固形粒子の形で分散包埋させると共に、内部の消石灰の固形粒子と外面とを微小クラックで連通させた固化体を形成させることを特徴とする。
【００１５】
かかる施工方法によれば、抗菌・抗ウイルス効果を発揮したい箇所に、混合物スラリーを施工現場に搬入しかつ塗工すればよく、施工性に優れる。
【００１６】
本発明に係る防除方法に用いる固化体の施工に用いる母材は、
全体１００重量部に対し、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部、濃度調整用水５〜４０重量部を含み、これらを混合攪拌して混合物スラリーに調製されていることを特徴とする。
【００１７】
本発明に係る防除方法に用いる固化体の施工に用いる母材は、
非アルカリ増粘型の樹脂が、アクリル系樹脂、ウレタン系樹脂、フッ素系樹脂、シリコン系樹脂、ポリエステル系樹脂、ポリエチレン系樹脂、ポリスチレン系樹脂、エポキシ系樹脂およびポリフェノール系樹脂の中から選ばれる一の樹脂、または複数種の樹脂混合物であることを第２の特徴とする。
【００１８】
なおアクリル系樹脂は、アクリル酸エステルあるいは主としてアクリル酸エステルとその他少量のウレタン樹脂、シリコン樹脂、および／またはエチレン酢酸ビニル樹脂（ＥＶＡ）を含む。
【００１９】
本発明に係る防除方法に用いる固化体の施工に用いる母材は、
補助材料として、着色剤、展着性強化剤、抗菌剤、抗ウィルス剤、増粘剤、界面活性剤、分散剤、消泡剤および遮熱性粒子の中から選ばれる一または複数種の混合物を含むことを第３の特徴とする。
【００２０】
補助材料は７．４〜１０重量部をさらに含む。酸化チタン７〜１０重量部をさらに含んでもよい。かかる実施形態によれば、被膜に付着する水滴の接触角を低くして、被膜を水に濡れ易くすることができ、また塗膜の物体への展着性を向上させて塗膜をはがれにくくすることができる。また酸化チタンは白色の着色顔料としても利用されることから、被膜を白色にすることができ、太陽光の反射、遮光および遮熱効果を得ることができる。
【００２１】
本発明に係る防除方法に用いる固化体の施工に用いる母材は、
補助材料のうち、遮熱性粒子として、酸化チタン、パーライト、フェライトおよびセラミック粒子の中から選ばれる一または複数種の遮熱性粒子を含むことを第４の特徴とする。
【００２２】
本発明に係る防除方法に用いる固化体の皮膜が施された防除用固化体は、
全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の固化体が形成されてなることを特徴とする。
【００２３】
本発明に係る防除方法に用いる固化体の皮膜が施された防除用材は、
全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、不織布、布、紙、マット、カーペット、敷物、人工芝およびフィルムから選ばれる一種のシート材の表面に塗布しかつ乾燥固化させることにより、シート材の表面に皮膜状の固化体が形成されてなることを特徴とする。
【００２４】
本発明に係る防除方法に用いる固化体の製造方法は、
全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、小石、砂利、砂、軽石、礫、木材粒片、金属粒片、コンクリート粒片、セラミック粒片およびプラスチック粒片から選ばれる一又は複数種の粒片の表面に塗布しかつ乾燥固化させることにより、粒片の表面に皮膜状の固化体を形成することを第１の特徴とする。この場合、表面に皮膜状の固化体を形成させた上記粒片を用いるときは、防疫対象となる場所において、上記粒片を散敷、積上げ、浮遊または沈降させる施工方法をとる。
【００２５】
本発明に係る防除方法に用いる固化体の製造方法は、
全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、不織布、布、紙、マット、カーペット、敷物、人工芝およびフィルムから選ばれる一種のシート材の表面に塗布しかつ乾燥固化させることにより、シート材の表面に皮膜状の固化体を形成することを第２の特徴とする。この場合、表面に皮膜状の固化体を形成させた上記シート材を用いるときは、防疫対象となる場所において、上記シート材を敷設、貼付または吊下げる施工方法をとる。
【００２６】
本発明に係る防除方法に用いる固化体の製造方法は、
全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、成形用型の中に流し込み、乾燥固化させることにより、内部に消石灰を固形粒子の形で分散包埋させると共に、内部の消石灰の固形粒子と外表面とを微小クラックで連通させたブロック状または平板状の固化体を得ることを第３の特徴とする。
【００２７】
本発明に係る防除方法は、固化体の外面をブラッシングまたは高圧水により洗浄することを第２の特徴とする。
【００２８】
野外から飛来する野鳥が鳥舎または畜舎の屋根材、梁材、雨樋等に止まり糞をすることにより、鳥インフルエンザウイルスは鳥舎または畜舎に侵入する。また野鼠などの小動物が外壁材または床材等を走り回り、糞をすることにより、病原性ウイルスが鳥舎または畜舎に侵入する。そこで、本発明を用いることにより、病原性ウイルスの防疫・消毒効果を享受することができる。
【００２９】
本発明に係る防除方法は、
全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して得られる混合物スラリーを母材とし、同母材を、物体の表面に塗布しかつ乾燥固化させることにより、物体の表面に、内部に消石灰を固形粒子の形で分散包埋させると共に、内部の消石灰の固形粒子に連通する微小クラックをしみ出し通路として備える固化体を形成し、固化体の表面に付着した水分が微小クラックを浸透して内部の消石灰の固形粒子を溶解し、溶解した消石灰が表面にしみ出して固化体の表面においてｐＨ１０．０以上を呈することにより、ダニおよび昆虫類の固化体表面への付着及び固化体形成域を越えての侵入を防止することを第３の特徴とする。
【００３０】
本発明に係る防除方法に用いる固化体の製造方法は、
全体１００重量部に対し、母材として、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部と、濃度調整用水５〜４０重量部を含み、これらを混合攪拌して混合物スラリーを調製し、同混合物スラリーを、昆虫類又はダニの侵蝕を受ける樹木の幹又は枝、同樹木の木材、ダニの生息場所になる畜舎内又は家屋内構築物、並びに、土壌又は地面から選ばれる一種の物体の表面に塗布しかつ乾燥固化させることにより、物体の表面に皮膜状の固化体を形成することを第４の特徴とする。
【００３１】
本発明によれば、混合物スラリーを、車両、什器、道路、敷地、飼料タンク、柵、給配水管の外側面、建築物の全周、屋根、建築物あるいは保護対象地域を囲繞する構造物、建築物あるいは保護対象地域を囲繞する舗装された周辺領域、または保護対象地域に塗工し、塗工領域を乾燥硬化させて、消石灰と連通するしみ出し通路を有する固化体、例えば皮膜状の固化体を形成し、固化体表面に付着する水分がしみ出し通路を浸透して消石灰を溶解し、被膜の表面においてｐＨ１０以上を発現して、固化体の表面の病原性ウイルスおよび細菌を不活化させる。
【００３２】
建築物の全周とは、例えば建築物の屋根材および外壁材である。また建築物の内壁材、梁材、柱材、雨樋、または床材にも混合物スラリーを塗工してもよい。建築物あるいは保護対象地域を囲繞する構造物とは、例えば柵である。建築物あるいは保護対象地域を囲繞する舗装された周辺領域とは例えば外周道路である。
【００３３】
本発明によれば、病原性ウイルスおよび細菌が車両や什器に付着して拡散することを防止できる。あるいは道路や敷地を越えて移動することを防止できる。あるいは敷地、飼料タンク、柵、給配水管の外側面を媒介として拡散することを防止できる。あるいは建築物や保護したい区画に侵入することを防止できる。なお建築物には、人間が居住・活動するための建築物のほか、畜舎または鳥舎など、肉や卵などを得ることを目的として哺乳類や鳥類を飼育する場所、研究や鑑賞など他の目的のため哺乳類や鳥類を飼育する場所を含む。したがって、鶏舎または豚舎に限られず、あらゆる動物を飼育する場所全般を含む。また保護対象地域は、植物を栽培する場所であってもよい。
【００３４】
本発明によれば、塗布対象に関連する応用として、マット、人工芝など敷物類を防疫用に用いること、不織布など布類、壁紙など紙類やフィルム類を防疫用あるいは遮熱用に用いること、樹木の幹や枝に本発明の母材を塗布して病害虫防止、防疫に役立てること、車両の内部や外側に本発明の母材を塗布して防疫用、遮熱用とすること、魚類、牡蠣、ノリなどの養殖場の棒杭やネット、港湾設備や船舶の海中部分に塗布して貝殻付着防止や防疫に役立てること、農業や畜産その他家屋建物等にも用いられる防虫・防鳥ネット、寒冷紗などのネット類に塗布して侵入防止用、防疫用、遮熱用に用いること、また、補助材料に関連する応用アイディアとして、シロアリ防除剤や松食い虫防除剤など害虫防除剤などの薬剤を付加して、それぞれの機能を強化すること、さらに、管理方法に関連する応用アイディアとして、ｐＨ指示薬やｐＨ試験紙を用いる管理方法、ブラッシング水洗、高圧水洗浄、あるいは炭酸カルシウムを溶解する薬剤による洗浄を行って、高アルカリ性を復活させる管理方法、サンドブラスト洗浄による塗布対象面の洗浄により乾燥養生しないで直ちに塗布施工できる方法、事業所敷地や家屋の出入り口などのＳＲＳ塗布面を常時又は必要時に湿らせておく管理手段として、両側や上部からシャワー散水設備、ＳＲＳ塗布面に水点滴パイプを埋設などして、常時又は必要時に給水する、など様々な応用や用途が生まれるであろう。その他、塩化カリウム等の融雪剤を本発明の消石灰等の高アルカリ物質の代わりに用いて道路や屋根に塗布すれば、凍りつかない道路や雪降しの要らない屋根などが実現可能となる。
【発明の効果】
【００３５】
本発明によると、固化体がしみ出し通路を備えることから、固化体内の消石灰が徐々にしみ出して溶解し、ｐＨ１０．０以上のアルカリ性を安定的に発揮する。したがって抗菌・抗ウイルス性を安定的に発揮し、病原性ウイルスおよび細菌を不活化し得て、しかも固化体内部に分散包埋された消石灰は、空気と遮断された状態なので炭酸ガスで中和されて劣化することもなく、防疫・消毒効果を長期安定的に発揮するという優れた効果を奏する。さらに、ダニや昆虫類を防除できるという優れた効果を奏する。
【図面の簡単な説明】
【００３６】
【図１】本発明の第１の実施形態である防除用固化体の断面を示す模式図である。
【発明を実施するための形態】
【００３７】
以下、本発明の実施の形態を、図面を参照しながら詳細に説明する。図１は本発明の第１の実施形態である防除用固化体の断面を示す模式図であり、図中、符号１００は、本発明に係る皮膜状の防除用固化体を示している。
【００３８】
防除用固化体１００は、基材２００の表面を被覆する被膜状の固化体であって、非アルカリ増粘型のアクリル樹脂１０１と、消石灰粒子１０２と、酸化チタン粒子１０３とを含んでいる。消石灰粒子１０２は微粒子１０３が凝集した２次粒子からなり、消石灰粒子１０２の大きさは５〜１００μm、主として１０〜５０μmとされる。
【００３９】
非アルカリ増粘型のアクリル樹脂１０１は、アルカリ酸エステルを主成分とする透湿性樹脂からなっている。あるいは、主としてアクリル酸エステルとその他少量のウレタン樹脂および／またはシリコン樹脂を含んでいてもよい。
【００４０】
上記防除用固化体１００は、図１に示すように、微小クラック１０４を備えている。微小クラック１０４は、固化体内部の消石灰粒子１０２どうしを接続し、また、防除用固化体１００の表面に達する。微小クラック１０４はしみ出し通路の役目を果たす。微小クラック１０４の最大幅は０．０１μｍ〜１００μｍ、主として１μm〜１０μmとされる。
【００４１】
防除用固化体１００は、微細な酸化チタン粒子１０５をさらに含んでいる。酸化チタン粒子１０５を含むことにより、防除用固化体１００が白色になり、隠蔽性が向上する。したがって基材２００は皮膜状の防除用固化体１００によって隠蔽され、その結果、防除用固化体１００で屋根材を被覆することにより、太陽光線の遮光・遮熱効果を得ることができる。
【００４２】
酸化チタン粒子１０５を含むことにより、防除用固化体１００の表面の濡れ性が改善する。これにより水滴の接触角が低くなり、水分１０６が防除用固化体１００の表面に薄く広く付着する。雨水や結露、散水によって生じた水は、微小クラック１０４を浸透して内部の消石灰粒子１０２を溶解させる。
【００４３】
水分１０６が防除用固化体１００の表面に付着すると、水分が微小クラック１０４を経由して内部の消石灰粒子１０２に到達し、水分１０６はｐＨ１０以上のアルカリ性を発現する。アルカリ性は数ヶ月間にわたり長期安定して持続し、これにより防除用固化体１００の表面上の鳥インフルエンザウイルスや豚インフルエンザウイルスなどの病原性ウイルスは不活化される。
【００４４】
防除用固化体１００の内部に空気と遮断された固形粒子の形で分散包埋された消石灰粒子１０２と防除用固化体１００の表面とが微小クラック１０４で連通されているから、内部の消石灰粒子１０２が微小クラック１０４を経由して固化体表面に徐々にしみ出す。一方、しみ出した消石灰粒子１０２以外の固化体内部に分散包埋された消石灰粒子１０２は、依然空気と遮断された状態なので、空気中の炭酸ガスで中和されて炭酸カルシウムに変化することもない。よって、長期間にわたって抗菌・抗ウイルス効果を発揮する。
【００４５】
透湿性樹脂は液体の水を遮断して水蒸気の通過を許容する。非アルカリ増粘型のアルカリ樹脂１０２は微小クラック１０４を有する他、それ自身が透湿性樹脂であるため、防疫用固化体１００は湿潤状態にされて消石灰粒子１０２が外部の水蒸気を取り込む。この結果、消石灰粒子１０２は湿潤環境の中で遅滞なく溶解する。かくしてアルカリ分が、微小クラック１０４を通過して、防除用固化体１００の表面に容易にしみ出すという相乗効果を得ることができる。したがって水分１０６が結露水のような僅かな量であっても、防除用固化体１００はｐＨ１０以上の強アルカリ性を発現することができる。そして水分１０６が雨水または散布水の場合には、防除用固化体１００はｐＨ１０以上のアルカリ性を発現すること勿論である。
【００４６】
次に本実施例の防除用固化体１００の施工方法について説明する。
【００４７】
まず、母材として、非アルカリ増粘型のアルカリ樹脂５〜４５重量部を含むエマルジョン１５〜７５重量部と、５０μｍ以下の粒子である粉体状の消石灰粒子１０〜５０重量部と、１０μｍ以下の粒子である粉体状の酸化チタン７〜１０重量部と、濃度調整用水５〜４０重量部とを用意し、これらを混合攪拌して、全体として１００重量部の混合物スラリーを調製する。混合物スラリー内には図１に示す消石灰の二次粒子が分散する。
【００４８】
次に、この混合物スラリーを施工対象物の表面に塗布し、混合物スラリーが硬化するまで静置する。硬化の過程で、固化体内部に消石灰粒子１０２が固形粒子の形で分散包埋されるが、この際に、図１に示すように、微小クラック１０４が消石灰粒子１０２の二次粒子１０３から延び、アクリル樹脂１０１内に形成されると考えられる。微小クラック１０４の生成原因は、アクリル樹脂１０１と消石灰二次粒子１０３との収縮率の差と考えられる。あるいは、アクリル樹脂１０１と消石灰二次粒子１０３との化学反応によると考えられる。微小クラック１０４は肉眼では容易に識別されず、微小クラック１０４の幅は０．０１μｍ〜１００μｍと考えられる。
【００４９】
必要であれば、混合物スラリーに、他の補助材料として、着色剤、展着性強化剤、抗菌剤、抗ウィルス剤、増粘剤、界面活性剤、分散剤、消泡剤および遮熱性粒子などをさらに含ませてもよい。
【００５０】
本発明に係る防除用固化体は、第２の実施形態として、母材調整用材として、アルカリ性物質と補助材料に、濃度調整用水を添加混練してケーキ状固形物に調整することができる。そして、かかるケーキ状固形物を施工現場に搬送し、同施工現場で非アルカリ増粘型の樹脂エマルジョンと混合攪拌して、混合物スラリーに調整し、母材となすことができる。
【００５１】
例えば、混合物スラリー全体１００重量部に対し、ケーキ状固形物４０〜５０重量部、非アルカリ増粘型の樹脂エマルジョン５０〜６０重量部とする。ケーキ状固形物の内訳としては、アルカリ性物質１０〜２５重量部、濃度調整用水２０重量部〜３０重量部、増粘剤１〜３重量部、分散剤１〜３重量部とする。
【００５２】
ケーキ状固形物を工場内等で予め多量に製造し、必要に応じて施工現場に運ぶことにより、施工現場における消石灰等のアルカリ性物質の混合攪拌工程（混合攪拌により施工現場で消石灰等が飛散し、作業環境が悪化する）を省略でき、施工現場での作業性を向上させるとともに、施工現場での作業環境の悪化を防止できる。
【００５３】
本発明に係る防除用固化体は、第３の実施形態として、混合物スラリーを、小石、砂利、砂、軽石、礫、木材粒片、金属粒片、コンクリート粒片、セラミック粒片およびプラスチック粒片等の粒片の表面に塗布しかつ乾燥固化させて、粒片の表面に皮膜状の固化体を形成することができる。防疫対象となる場所（道路、通路、敷地内等）において、上記粒片を散敷、積上げることにより、容易に防疫を施すことができる。
【００５４】
混合物スラリーを、小石等の粒片の表面に塗布する方法としては、混合物スラリーを入れた容器内に多量の粒片をカゴ等を介して浸し、一度に塗布する方法や、コンベア上を搬送される粒片に上方から混合物スラリーを連続噴霧して塗布する方法などが考えられる。
【００５５】
本発明に係る防除用固化体は、第４の実施形態として、混合物スラリーを、不織布、布、紙、マット、カーペット、敷物、人工芝およびフィルム等のシート材の表面に塗布しかつ乾燥固化させて、シート材の表面に皮膜状の固化体を形成することができる。防疫対象となる場所（室内壁、床、天井、道路、通路、敷地内等）において、上記シート材を敷設、貼付することにより、容易に防疫を施すことができる。
【００５６】
混合物スラリーを、不織布等のシートの表面に塗布する方法としては、混合物スラリーを塗装機などで噴霧塗布、刷毛やローラーを用いて塗布、あるいは印刷機でプリントする方法などがある。
【実施例】
【００５７】
本発明者は、本発明の防除用固化体についての効果を確認する評価試験を行った。表１に示すように、実施例１から実施例１３に示す配合の混合物スラリーを準備し、準備した混合物スラリーを屋根のスレート材に塗布して皮膜状の固化体を形成し、［高アルカリ性発揮］［高アルカリ性持続］［遮熱性］［水濡れ性］［施工性］の５項目について評価した。また、［高アルカリ性発揮］が◎で、かつ５項目中◎が３以上ある場合には総合評価を◎とし、５項目中◎が３未満の場合には総合評価を○とし、［高アルカリ性発揮］が×である場合には総合評価を×とした。
【００５８】
【表１】
2012121077.tif 000005
【００５９】
なお、表１中、比較例１には市販の塗料（水性アクリル系樹脂）を用いた。実施例１ないし実施例１３において、樹脂エマルジョンにはアクリル酸エステル共重合体水性エマルジョン（新中村化学工業（株）製「Ｋ−６２００Ｓ」）、消石灰にはドロマイト系消石灰（田源石灰工業（株）製「ホワイトＤ」）を用いた。実施例１０の樹脂エマルジョンは上記アクリル酸エステル共重合体水性エマルジョン４７重量部にシリコン系樹脂エマルジョン３重量部を混合して用いた。実施例１４の樹脂エマルジョンは上記アクリル酸エステル共重合体水性エマルジョン４０重量部にウレタン系樹脂エマルジョン１０重量部を混合して用いた。また、酸化チタンはルチル型酸化チタンを用い、増粘剤には新中村化学工業（株）製「ビスコンＡ−８」を、分散剤には花王（株）製「ポイズ５２１」を用いた。
【００６０】
表１中、比較例１、実施例１、３〜１３、１５においては市販の鉄板（２０×２０ｃｍ、厚さ３ｍｍ）に施工し、屋外暴露試験を行って、表面のｐＨを市販のｐＨ試験紙を用いて測定した。ｐＨ測定は、表面を水で濡らした上にｐＨ試験紙片を置き、１０〜３０秒後のｐＨ試験紙片の色を比較色表と比較してｐＨ値を判定した。屋外暴露試験を開始した時点のｐＨ値が１２以上のとき［高アルカリ性発揮］を◎と評価し、１２未満を順次○〜×と評価した。ｐＨ１０以上の期間が６ヶ月を超えるとき［高アルカリ性持続］を◎と評価し、６ヶ月未満を順次○〜×と評価した。
【００６１】
表１中、実施例２においては市販の砂利（平均粒径約２ｃｍ）に施工し、屋外暴露試験を行って、表面のｐＨを市販のｐＨ試験紙を用いて測定した。ｐＨ測定と評価判定基準は上記と同じである。
【００６２】
表１中、実施例１４においては市販の不織布（（株）ＭｏｎｏｔａＲＯ販売の不織布ワイパー、２５０×２５０ｍｍ）をベニヤ板に貼り付けたものに施工し、屋外暴露試験を行って、表面のｐＨを市販のｐＨ試験紙を用いて測定した。ｐＨ測定と評価判定基準は上記と同じである。
【００６３】
表１中、実施例１２、１３においては、樹脂エマルジョン以外の成分を乳鉢に入れて混練してケーキ状の固形塊となしたものを、ポリエチレン袋に密封して1週間室温保管したものを、施工前に樹脂エマルジョンと混合攪拌してスラリー調製して施工した。
【００６４】
表１の評価に示すように、比較例１はｐＨ１０．０以上の高アルカリ性を発現できず、総合評価を×とした。実施例１〜１５のうち、実施例２〜５、９、１２，１４はｐＨ１０．０以上の高アルカリ性を発現し、かつ５項目中◎が３以上あることから、総合評価を◎とした。実施例１、６〜８、１０〜１１、１３、１５はｐＨ１０．０以上の高アルカリ性を発現したが、５項目中◎が３未満だったので総合評価を○とした。
【００６５】
なお、消石灰は肥料用消石灰を用いたが、工業用消石灰でもよい。環境改善調整材などと称され雑品に分類される消石灰であれば何でもよい。当然に、特殊な用途で純度の高い水酸化カルシウムが必要であれば試薬グレードのものを用いることもできる。また、酸化チタンはアナターゼ型酸化チタンおよびルチル型酸化チタンのいずれを用いてもよい。
【００６６】
さらに、本発明者は、表１中の実施例４、実施例５、実施例１３の各母材を使用して、本発明の防除方法による病害虫の付着侵入防止効果を確認する評価試験を行った（以下の実施例１６から実施例１８を参照）。
【００６７】
（実施例１６）
ゴマダラカミキリ虫は6月ごろから樹木に成虫が穴をあけ、卵を産み付ける。孵化した幼虫は木の中を食い荒らし、ある程度育った木は生き延びるが、若い木は枯れてしまうことがある。従来の防止方法として、消石灰を水で溶いてラードをまぜ、それを木に塗っていた。しかし、雨が降ると流れてしまい、繰り返しの作業を強いられていた。
【００６８】
そこで、本発明者は、表１中の実施例４の母材を使用し、４月に、同母材を、農園内の柚子の樹木7本に対し、樹木の根元から３０センチメートル程度の高さまで塗布し固化体を形成させた。農園の他の柚子樹木には母材を塗布することなく比較対照とした。5月に調査した結果では、固化体形成面に多少の亀裂が確認されたが、流れ落ちることもなく、葉も枯れてはいなかった。しかし、母材を塗布された新芽の中には枯れているものもあった。6月中旬に「カミキリ虫が発生した」との報告をうけ、7月に調査したところ、試験区の柚子樹木のカミキリ虫による侵蝕は、比較対照区に比べ軽減していることが確認された。12月の調査においても、固化体形成面の状態は５月調査時と変わらず、柚子樹木の傷みは全く認められなかった。
【００６９】
（実施例１７）
夜間吸血性のダニの一種であるワクモは、特に鶏を激しく襲い、鶏舎内構築物の狭い隙間などに生息する習性がある。ワクモに襲われた鶏は全身の痒みに苦しみ、産卵鶏では産卵数低下や甚だしい場合は死に至ることもある。
【００７０】
そこで、本発明者らは、ワクモを対象として表１中の実施例５の母材を使用し、春季に、同母材を、産卵鶏舎内でワクモの生息場所となる金属製給餌樋と支持具との接触箇所の数ヵ所に刷毛で塗布し、塗布しない箇所を比較対照とした。その結果、ワクモ発生が最も盛んとなる夏季においても、試験区の母材塗布箇所にはワクモ生息が全く認められなかったのに対し、対照区には例年と同様の生息付着が確認された。さらに試験区のワクモ生息付着防止効果は、年間を通じて完璧であることが確認された。
【００７１】
（実施例１８）
魚類、牡蠣やノリなどの養殖場の構築に用いられる支柱竿は海底に挿しこんで用いられる長いプラスチック製の竿であるが、長期間の使用により、竿の海中部分には大量の貝類が付着して、病原微生物や微小動植物類の巣窟となるだけでなく、養殖場の撤去時や補修の際に竿を引き上げるとき重量物となり作業を著しく困難なものにする。
【００７２】
そこで、本発明者らは、この支柱竿に下地剤ミッチャクロンを塗布乾燥後、表１中の実施例１３の母材を塗布乾燥して固化体皮膜を形成させて使用し、秋季に、有明海のノリ養殖場において固化体皮膜を施した支柱竿５本と対照区の通常の支柱竿５本を海底に挿しこんでおいて試験開始した。約１年後に支柱竿を引き抜いて調査したところ、対照区にはすでに貝類の付着が認められたのに対し試験区への貝類の付着は認められず、約２年後では試験区への貝類の付着重量は対照区の５パーセント程度であった。
【産業上の利用可能性】
【００７３】
本発明に係る防疫用固化体は、畜舎、鶏舎、農場、一般建物、通路、道路、河川、公園、養殖場などにおいて、防疫用に幅広く利用可能である。
【符号の説明】
【００７４】
１００  防疫用固化体
１０１  非アルカリ増粘型のアクリル樹脂
１０２  消石灰粒子
１０３  消石灰の微粒子
１０４  微小クラック（しみ出し通路）
１０５  酸化チタン粒子
１０６  水分
２００  基材
【国際調査報告】
2012121077.tif 000006
2012121077.tif 000007
2012121077.tif 000008
2012121077.tif 000009